(57)【要約】  ａ）黒鉛粒子と不要材料とを含有する供給原料を用意する工程と、ｂ）疎水性磁性粒子を供給原料に添加し、それにより磁性粒子と黒鉛粒子との凝集体を含有する負荷された供給原料を得る工程と、ｃ）負荷された供給原料から磁場により凝集体を分離し、それにより凝集体を単離する工程を含む、黒鉛粒子を濃縮する方法。【特許請求の範囲】
【請求項１】
ａ）  黒鉛粒子と不要材料とを含有する供給原料を用意する工程と、
ｂ）  疎水性磁性粒子を前記供給原料に添加し、それにより前記磁性粒子と前記黒鉛粒子との凝集体を含有する負荷された供給原料を得る工程と、
ｃ）  前記負荷された供給原料から磁場により前記凝集体を分離し、それにより前記凝集体を単離する工程
を含む、黒鉛粒子を濃縮する方法。
【請求項２】
ｄ）前記単離された凝集体をばらして前記磁性粒子および前記黒鉛粒子を個別に得る工程をさらに含む、請求項１記載の方法。
【請求項３】
前記供給原料が、分散液、好ましくは水性分散液である、請求項１または２記載の方法。
【請求項４】
前記供給原料が、疎水性層を前記黒鉛粒子上に選択的に形成する捕収剤をさらに含有する、請求項１から３までのいずれか１項記載の方法。
【請求項５】
前記捕収剤が、鉱油、植物油、バイオディーゼル、ＢｔＬ（バイオマス・トゥ・リキッド）燃料、石炭液化生成物、ＧｔＬ（天然ガスからのガス・トゥ・リキッド）プロセスの生成物、長鎖アルコール、およびそれらの混合物より選択される炭化水素である、請求項４記載の方法。
【請求項６】
前記供給原料が、前記供給原料の乾燥質量を基準として０．１〜１０重量％の前記捕収剤を含む、請求項４または５記載の方法。
【請求項７】
前記供給原料が５〜９９重量％の黒鉛を含む、請求項１から６までのいずれか１項記載の方法。
【請求項８】
前記磁性粒子が、乾燥した黒鉛粒子および不要材料の重量を基準として、０．０１〜１００重量％、好ましくは０．１〜２０重量％、特に好ましくは０．５〜１０重量％の量で前記供給原料に添加される、請求項１から７までのいずれか１項記載の方法。
【請求項９】
前記供給原料が、天然の黒鉛鉱石、電子機器スクラップまたはバッテリスクラップをベースとする、請求項１から８までのいずれか１項記載の方法。
【請求項１０】
前記不要材料が、親水性金属化合物または親水性半金属化合物を含む、請求項１から９までのいずれか１項記載の方法。
【請求項１１】
前記供給原料を磁気分離にかけて、磁性または磁化可能材料を除去する、請求項１から１０までのいずれか１項記載の方法。
【請求項１２】
前記供給原料中の前記黒鉛粒子の濃度を１．１〜１００倍上昇させる、請求項１から１１までのいずれか１項記載の方法。
【請求項１３】
前記疎水性磁性粒子を、ポリオルガノシロキサン、アルキルシリコネート、アルキルトリクロロシラン、アルキルトリメトキシシラン、アルキルホスホン酸、モノまたはジアルキルホスホン酸エステル、脂肪酸、またはそれらの混合物より選択される疎水化剤による処理で疎水化する、請求項１から１２までのいずれか１項記載の方法。
【請求項１４】
前記黒鉛粒子が、１ｎｍ〜１ｍｍの平均直径Ｄ５０を有する、請求項１から１３までのいずれか１項記載の方法。
【請求項１５】
前記磁性粒子が、磁性金属、磁性金属の強磁性もしくはフェリ磁性合金、磁性酸化鉄、立方晶フェライト、またはそれらの混合物を含む、請求項１から１４までのいずれか１項記載の方法。
【請求項１６】
前記黒鉛粒子が、化学元素としての炭素の六方晶または菱面体晶の結晶性多層変形形態である黒鉛を含む、請求項１から１５までのいずれか１項記載の方法。
【請求項１７】
黒鉛粒子と、疎水性磁性粒子と、捕収剤とを含む、請求項１から１６までのいずれか１項に定義されている凝集体。
【発明の詳細な説明】
【技術分野】
【０００１】
本発明は、黒鉛粒子と不要材料とを含有する供給原料を用意する工程と、疎水性磁性粒子を供給原料に添加し、それにより磁性粒子と黒鉛粒子との凝集体を含有する負荷された供給原料を得る工程と、負荷された供給原料から磁場により凝集体を分離し、それにより凝集体を単離する工程を含む、黒鉛粒子を濃縮する方法に関する。本発明はさらに、黒鉛粒子と、疎水性磁性粒子と、捕収剤とを含む凝集体に関する。
【０００２】
黒鉛は、多くの用途にとって重要な原材料であり、黒鉛鉱石を採掘するための様々な方法が知られている。黒鉛は、様々な炭素質原材料から合成することも可能である。
【０００３】
黒鉛鉱石の浮選は、一般に知られており、通常、黒鉛鉱石の精鉱を得るためには、幾つかの精製工程が必要である。
【０００４】
ＳｈｕｊｕａｎおよびＭｅｎｇ、Ａｄｖ．  Ｊ．  Ｆｏｏｄ  Ｓｃｉ．  ａｎｄ  Ｔｅｃｈｎｏｌｏｇｙ、６（２０１４）、９８９〜９９３には、微細な鱗状の黒鉛の３つの浮選工程を含む方法が開示されている。
【０００５】
豪国特許出願公開第１９９０６０９３７号明細書には、不要な脈石材料から黒鉛粒子を破砕するために界面活性剤分散液を使用して黒鉛鉱石を処理することが開示されている。得られる遊離した黒鉛は、捕収剤としてのケロシンと起泡剤薬品とを使用してフロス浮選により回収される。
【０００６】
米国特許第２０１２６８４号明細書には、黒鉛鉱石を機械的に処理することで得られた黒鉛鉱石精鉱をサイクルプロセスにおいて重硫酸アンモニウムで処理することにより精製することが開示されている。
【０００７】
米国特許第２９１４３８３号明細書には、フッ素または塩素含有ガスの作用により黒鉛鉱石を精製することが記載されている。
【０００８】
本発明の課題は、従来技術の欠点、例えば重硫酸塩またはハロゲンのような起泡剤薬品または腐食性薬品の使用を回避する黒鉛を濃縮する方法と、一回の工程で黒鉛の高濃縮をもたらす方法を見つけることであった。
【０００９】
この課題は、
ａ）  黒鉛粒子と不要材料とを含有する供給原料を用意する工程と、
ｂ）  疎水性磁性粒子を供給原料に添加し、それにより磁性粒子と黒鉛粒子との凝集体を含有する負荷された供給原料を得る工程と、
ｃ）  負荷された供給原料から磁場により凝集体を分離し、それにより凝集体を単離する工程
を含む、黒鉛粒子を濃縮する方法により解決された。
【００１０】
この課題は、黒鉛粒子と、疎水性磁性粒子と、捕収剤とを含む凝集体によっても解決された。
【００１１】
黒鉛粒子を濃縮する方法は、通常、供給原料中の黒鉛粒子の濃度を、１．１〜１００倍、好ましくは２〜２０倍上昇させる。
【００１２】
工程ａ）
工程ａ）では、黒鉛粒子と不要材料とを含有する供給原料を用意する。
【００１３】
黒鉛とは、化学元素としての炭素の六方晶または菱面体晶の多層変形形態を指すことが好ましい。黒鉛は、２．１〜２．３の密度、約３７５０℃の昇華点または約１の硬度を有し得る。一般的に、Ｃ６平面縮合環の平行した層が、黒鉛の結晶構造を成す。各炭素原子は、層の平面において、１２０°の角度で、３個の隣接する炭素原子に結合していてもよい。六方晶の黒鉛結晶格子では、第三の層が、第一の層の真下に配置（−Ａ−Ｂ−Ａ−Ｂ−配列）されており、菱面体晶の黒鉛結晶格子では、第四の層が、第一の層の真下に配置されている（−Ａ−Ｂ−Ｃ−Ａ−Ｂ−Ｃ−配列）。黒鉛は多層状の変形形態であってもよく、このことは、黒鉛が、少なくとも２個の層、好ましくは少なくとも３個の層、特に少なくとも１０個の層を含んでいてもよいことを意味する。
【００１４】
供給原料は、天然の黒鉛鉱石をベースとしていても、または人工の供給源からのものであってもよい。天然の黒鉛鉱石は、その他の鉱物成分、例えば、石英、雲母、片麻岩および長石を含有することが一般的である。人工の供給源からの適切な供給原料としては、電子機器スクラップまたはバッテリスクラップがあり得る。バッテリスクラップは、粉末形態のアノードおよびカソード電極材料を含有していてもよい。供給原料は、天然の黒鉛鉱石、電子機器スクラップまたはバッテリスクラップをベースとすることが好ましい。
【００１５】
別の形態では、黒鉛は、グラフェンとして知られる、炭素の六方晶単層の変形形態も指す。グラフェンは、酸化黒鉛の還元もしくは熱分解、ナトリウムとエタノールとのソルボサーマル合成、または有機溶媒での剥離（ｅｘｆｏｌｉａｔｉｏｎ）により製造することができる。これらの反応混合物または粗生成物も、供給原料として適している。好ましい形態において、黒鉛という用語は、グラフェンを含まない。
【００１６】
供給原料は、少なくとも０．１重量％、好ましくは少なくとも１重量％、より好ましくは少なくとも３重量％、特に少なくとも２０重量％の黒鉛を含むことが一般的である。供給原料は、１〜９９重量％の黒鉛、好ましくは１０〜８０重量％の黒鉛を含むことが一般的である。
【００１７】
バッテリスクラップからの供給原料は、１〜８０重量％、好ましくは３〜５０重量％、特に１〜１５重量％の黒鉛を含有していてもよい。
【００１８】
黒鉛粒子は黒鉛を含む。通常、黒鉛粒子は、少なくとも５０重量％、好ましくは少なくとも７０重量％、特に少なくとも９０重量％の黒鉛を含む。別の形態において、黒鉛粒子は、実質的に黒鉛から成る。
【００１９】
供給原料は、付着している不要材料から遊離した黒鉛粒子が主に含有されるように前処理されてもよい。そのような前処理は、粉砕および篩分けまたはシフティング段階を含んでいてもよく、これらは、粉砕およびシフティング回路内で組み合わされてもよい。浮選または担体浮選による前処理も可能である。
【００２０】
磁性または磁化可能材料、例えば、強磁性、フェリ磁性または常磁性材料（例示的には、磁性金属、例えば、鉄、コバルト、ニッケル、または磁性合金、例えば、フェライトもしくは鉄希土類磁性合金、または磁性鉱物、例えば、磁鉄鉱、赤鉄鉱、磁硫鉄鉱）を含有し得る供給原料がある。供給原料を磁気分離にかけて、磁性または磁化可能材料を除去してもよい。供給原料は、１０重量％まで、好ましくは５重量％まで、特に１重量％までの磁性または磁化可能粒子を含むことが一般的である。
【００２１】
黒鉛粒子は、この粒子が効率的に磁鉄鉱粒子と凝集できるような平均直径を有することが一般的である。好ましい実施形態において、黒鉛粒子は、１ｎｍ〜１ｍｍ、好ましくは０．１μｍ〜５００μｍ、最も好ましくは１μｍ〜５０μｍの範囲のＤ５０を有する。黒鉛粒子の平均直径は、レーザー回折測定により、例えば、ソフトウェアバージョン５．１２ＧでのＭａｓｔｅｒｓｉｚｅｒ２０００または３０００を使用するレーザー回折測定により求めることができ、ここで、試料は水またはアルコール中に分散している。黒鉛粒子の粒径を、使用前に研削または粉砕により低減してもよい。
【００２２】
適切な不要材料は、金属、親水性金属化合物、または親水性半金属化合物を含み得る。不要材料は、金属酸化物もしくは半金属酸化物、金属もしくは半金属化合物を含む炭酸塩、金属もしくは半金属化合物を含むケイ酸塩、金属もしくは半金属化合物の硫化物、金属もしくは半金属化合物の水酸化物、またはそれらの混合物を含み得る。これらの材料は、鉱物、セラミックスまたはガラスとして存在していてもよい。
【００２３】
一般的な金属酸化物または半金属酸化物としては、二酸化ケイ素（ＳｉＯ２）、ケイ酸塩、アルミノケイ酸塩、例えば、長石、曹長石（Ｎａ（Ｓｉ３Ａｌ）Ｏ８）、雲母、例えば白雲母（ＫＡｌ２［（ＯＨ、Ｆ）２ＡｌＳｉ３Ｏ１０］）、ガーネット（Ｍｇ、Ｃａ、ＦｅＩＩ）３（Ａｌ、ＦｅＩＩＩ）２（ＳｉＯ４）３、関連するさらなる鉱物、およびそれらの混合物が挙げられるが、これらに限定されることはない。不要材料は、ＳｉＯ２、ＣａＯ、Ａｌ２Ｏ３、ＭｇＯ、Ｐ２Ｏ３、ＺｒＯ２、Ｆｅ２Ｏ３、Ｆｅ３Ｏ４、ＣｅＯ２、Ｃｒ２Ｏ３、複合酸化物マトリックス、およびそれらの混合物より選択され得る。
【００２４】
電子機器スクラップまたはバッテリスクラップの場合、不要材料は、プラスチック、銅、銀、金、セラミックス、ガラス、カソード材料、例えば、亜鉛、リチウムマンガン酸化物、リチウムコバルト酸化物、リチウムニッケル酸化物、様々な化学量論のリチウムニッケルコバルトマンガン酸化物、または様々な化学量論のリチウムニッケルコバルトアルミニウム酸化物を含み得る。
【００２５】
供給原料は、分散液、好ましくは水性分散液であり得る。分散液という用語は、懸濁液およびサスポエマルション（ｓｕｓｐｏｅｍｕｌｓｉｏｎ）を含み得る。分散液の連続相は、少なくとも５０重量％、好ましくは少なくとも８０重量％、特に少なくとも９０重量％の水を含むことが一般的である。分散液は、３〜５０重量％、好ましくは１０〜４５重量％の固体含量を有し得る。「分散液」という用語は、１つより多くの相を含む材料を指し、ここで、少なくとも１つの相が、しばしばコロイドサイズの範囲にある微細相領域から成り、連続相全体に分散している。
【００２６】
供給原料は、捕収剤をさらに含有していてもよい。適切な捕収剤は、疎水性層を黒鉛粒子上に選択的に形成する。捕収剤は、浮選プロセスにおけるその使用について一般的に知られている。好ましい捕収剤は非イオン性捕収剤であり、これは、水中で解離しない液体状の非極性化合物であることが一般的である。
【００２７】
捕収剤は炭化水素であることが好ましい。炭化水素は、均一な炭化水素であっても、または炭化水素混合物であってもよい。炭化水素は、０．１〜１００ｃＰ、好ましくは０．５〜５ｃＰの粘度を、いずれの場合にも２０℃で有し得る。炭化水素は、鉱油、植物油、バイオディーゼル、ＢｔＬ（バイオマス・トゥ・リキッド）燃料、石炭液化生成物、ＧｔＬ（天然ガスからのガス・トゥ・リキッド）プロセスの生成物、長鎖アルコール、およびそれらの混合物であってもよい。捕収剤は、鉱油であることが好ましい。
【００２８】
適切な鉱油は、褐炭、硬炭、泥炭、木材、石油、および可能であればその他の鉱物原材料から蒸留により生成される原油派生物および／または油である。鉱油は、パラフィン炭化水素、すなわち飽和した直鎖状および分枝鎖状の炭化水素と、ナフテン系炭化水素、すなわち飽和した環状炭化水素と、芳香族炭化水素との炭化水素混合物を含むことが一般的である。
【００２９】
好ましい炭化水素は、ディーゼル、石油、ケロシンまたはガス油より選択される原油派生物である。ディーゼルは実質的に鉱油をベースとしており、すなわち、ディーゼルは蒸留による鉱油の分画における留分である。ディーゼルの主要構成要素は、主に、分子１個あたり約９〜２２個の炭素原子および１７０℃〜３９０℃の沸点範囲を有するアルカン、シクロアルカンおよび芳香族炭化水素である。
【００３０】
さらなる鉱油は、軽質ガス油（沸点２３５〜３００℃、仕様に応じて、「ディーゼル」、「ディーゼル燃料」、「ＤＦ」、「軽質ヒーティングオイル」、「ＬＨＯ」とも称される）、重質ガス油（沸点３００〜３７５℃）、また（アメリカ合衆国では）「二番燃料（Ｎｏ．２  ｆｕｅｌ）」である。
【００３１】
長鎖アルコールは、脂肪族Ｃ３〜Ｃ３０アルコール、好ましくは脂肪族Ｃ８〜Ｃ２４アルコール、特に脂肪族Ｃ１２〜Ｃ１８アルコール、例えばドデカノールであることが一般的である。
【００３２】
植物油は、油料植物から得られる脂肪および脂肪油であることが一般的である。植物油は、例えばトリグリセリドを含む。本発明の目的に適した植物油は、例えば、ヒマワリ油、ナタネ油、サフラワー油、ダイズ油、コーン油、ラッカセイ油、オリーブ油、ニシン油、綿実油、ヤシ油、およびそれらの混合物から成る群より選択される。
【００３３】
バイオディーゼルは、当業者に公知の組成を有することが一般的である。バイオディーゼルは、飽和Ｃ１６〜Ｃ１８脂肪酸および不飽和Ｃ１８脂肪酸のメチルエステル、特にナタネ油のメチルエステルを実質的に含む。
【００３４】
石炭液化生成物は、例えばフィッシャー・トロプシュ法またはサソール法により得ることが可能である。ＢｔＬおよびＧｔＬプロセスは、当業者に公知である。
【００３５】
供給原料は、供給原料の乾燥質量を基準として、１５重量％まで、好ましくは７重量％まで、特に４重量％までの捕収剤（例えば鉱油）を含むことが一般的である。別の形態において、供給原料は、供給原料の乾燥質量を基準として、０．０１〜１０重量％、好ましくは０．１〜５重量％、特に０．２〜３重量％の捕収剤（例えば鉱油）を含むことが一般的である。別の形態において、供給原料は、供給原料の乾燥質量を基準として、少なくとも０．０５重量％、好ましくは少なくとも０．１重量％、特に少なくとも０．３重量％の捕収剤（例えば鉱油）を含むことが一般的である。
【００３６】
捕収剤は、所望の量で供給原料に添加されても、その他の方法工程からの供給原料中にすでに存在していてもよい。例えば、捕収剤は、廃棄物流、例えば、モータ、油圧装置または冷却液もしくは変圧器液（ｔｒａｎｓｆｏｒｍｅｒ  ｌｉｑｕｉｄｓ）からの廃棄物流中に含有される廃油に由来していてもよい。捕収剤は、所望の量で供給原料に添加されることが好ましい。
【００３７】
捕収剤を含む供給原料は、例えば、撹拌機、ロータ・ステータミキサ、循環圧送システム、またはスタティックミキサを用いて、混合物流内で混合されてもよい。この混合は、０．１〜１０００ｋＷｈ／ｍ３の範囲、好ましくは１〜７００ｋＷｈ／ｍ３の範囲の特定の混合エネルギーで行われることが一般的である。
【００３８】
工程ｂ）
工程ｂ）では、疎水性磁性粒子を供給原料に添加し、それにより磁性粒子と黒鉛粒子との凝集体を含有する負荷された供給原料を得る。
【００３９】
適切な磁性粒子は、磁性金属、好ましくは鉄およびその合金、コバルト、ニッケル、ならびにそれらの混合物；磁性金属の強磁性またはフェリ磁性合金、例えば、ＮｄＦｅＢ、ＳｍＣｏ、およびそれらの混合物；磁性酸化鉄、例えば、磁鉄鉱、磁性赤鉄鉱、六方晶フェライト；立方晶フェライト；およびそれらの混合物より選択され得る。磁性粒子は、磁性酸化鉄、特に磁鉄鉱であることが好ましい。
【００４０】
磁性粒子は、この粒子が効率的に黒鉛粒子と凝集できるような平均直径を有することが一般的である。好ましい実施形態において、磁性粒子は、１ｎｍ〜１ｍｍ、好ましくは０．１μｍ〜５０μｍ、最も好ましくは１μｍ〜２０μｍの範囲のＤ５０を有する。「Ｄ５０」という用語は、５０重量％の相応する粒子が、前述の値よりも小さな直径を有することを意味する。磁性粒子の平均直径は、レーザー回折測定により、特に、ソフトウェアバージョン５．１２ＧでのＭａｓｔｅｒｓｉｚｅｒ２０００を使用するレーザー回折測定により求めることができ、ここで、試料は、Ｎａ４Ｐ２Ｏ７水溶液中に分散している。磁性粒子、例えば磁鉄鉱の粒径を、使用前に研削または粉砕により低減してもよい。
【００４１】
一般的に、本発明の方法で用いる磁性粒子の量は、すべての量の黒鉛粒子が磁性粒子との凝集により有利に分離され得るように決定することができる。好ましい実施形態において、磁性粒子は、乾燥した黒鉛粒子および不要材料の重量を基準として、０．０１〜１００重量％、好ましくは０．１〜２０重量％、特に好ましくは０．５〜１０重量％、最も好ましくは１〜５重量％の量で添加される。
【００４２】
磁性粒子は疎水性磁性粒子である。磁性粒子は、その表面で疎水化されていることが一般的であり、すなわち、疎水化された磁性粒子である。磁性粒子は、疎水化剤による処理で疎水化されていることが好ましく、ここで、疎水化剤により処理された磁性粒子は、空気に対する粒子表面と水との間の接触角が、好ましくは３０°超、より好ましくは６０°超、さらにより好ましくは９０°超、特に好ましくは１４０°超であることが好ましい。磁性粒子は、供給原料への添加前に疎水化剤により前処理されていることが好ましい。
【００４３】
一般的に、疎水化剤は、処理前の磁性粒子の表面よりも大きな疎水性を磁性粒子の表面に付与する薬剤であり得る。適切な疎水化剤と、これらの疎水化剤により処理することで疎水性磁性粒子を製造する方法とが知られており、例えば、国際公開第２０１６／０８３４９１号、１９頁２１行〜２７頁３０行、または国際公開第２０１５／１１０５５５号、７頁９行〜１１頁３２行に挙げられているものが知られている。
【００４４】
疎水化剤の例は、以下のものである。
【００４５】
−  ポリオルガノシロキサン、
−  アルキルシリコネート、例えば、アルカリ金属またはアルカリ土類金属Ｃ１〜６アルキルシリコネート、特にメチルシリコネート、
−  アルキルトリクロロシラン、例えばＣ６〜１２アルキルトリクロロシラン、
−  アルキルトリメトキシシラン、例えばＣ６〜１２アルキルトリメトキシシラン、
−  アルキルホスホン酸、例えば、Ｃ６〜１８アルキルホスホン酸、特にオクチルホスホン酸、
−  モノまたはジアルキルホスホン酸エステル、例えばＣ６〜１８モノまたはジアルキルホスホン酸エステル、
−  脂肪酸、例えば、Ｃ６〜１８脂肪酸、特に、ラウリン酸、オレイン酸、ステアリン酸、
またはそれらの混合物。
【００４６】
疎水化剤は、ポリオルガノシロキサンであることが好ましい。ポリオルガノシロキサン（シリコーンとしても知られている）は、式［ＲｍＳｉ（Ｏ）４−ｍ／２］ｎ［式中、ｍは１〜３であり、ｎは少なくとも２であり、Ｒは有機基、例えば、メチル、エチルまたはフェニルである］を有することが一般的である。ポリオルガノシロキサンは、直鎖状であっても、環状であっても、または分枝鎖状であってもよい。適切なポリオルガノシロキサンおよびそれらの製造は、Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ、第３２巻、Ｅｎｔｒｙ  「Ｓｉｌｉｃｏｎｅｓ」、Ｗｉｌｅｙ−ＶＣＨ、２０１２、６７５〜７１２頁から知られている。
【００４７】
適切なポリオルガノシロキサンは、シリコーン油、シリコーンゴム、シリコーン樹脂、またはブロックおよびグラフトポリオルガノシロキサンコポリマーであり、ここで、シリコーン油およびシリコーン樹脂がより好ましい。
【００４８】
シリコーン油（シリコーン液としても知られている）は、通常２〜４０００個のモノマー単位を有する直鎖状のポリオルガノシロキサンであることが一般的である。適切なシリコーン油は、メチルシリコーン油、メチルフェニルシリコーン油、フルオロシリコーン油、メチルハイドロジェンシリコーン油、またはメチルアルキルシリコーン油である。好ましいシリコーン油は、メチルシリコーン油およびメチルフェニルシリコーン油である。
【００４９】
適切なメチルシリコーン油は、５００〜２００，０００ｇ／ｍｏｌのモル質量を有し得る直鎖状のポリジメチルシロキサンである。適切なメチルフェニルシリコーン油は、メチル基がフェニル基により部分的に置換されており、かつ５００〜２００，０００ｇ／ｍｏｌのモル質量を有し得る直鎖状のポリジメチルシロキサンである。
【００５０】
シリコーン樹脂は、１５，０００ｇ／ｍｏｌ未満、好ましくは１０，０００ｇ／ｍｏｌ未満の分子量を有する分枝鎖状のポリオルガノシロキサンであることが一般的である。シリコーン樹脂は、有機溶媒、例えばトルエンに可溶であることが一般的である。好ましいシリコーン樹脂は、ＭＱ、ＴＤおよびＴタイプのシリコーン樹脂である。シリコーン樹脂は、オルガノクロロシラン、例えば、メチルトリクロロシラン、フェニルトリクロロシラン、ジメチルジクロロシラン、およびジフェニルジクロロシランの加水分解またはアルコール分解により製造されることが一般的である。
【００５１】
疎水化剤は、シリコーン樹脂、例えば、１０，０００ｇ／ｍｏｌ未満のモル質量を有する、式［ＲｍＳｉ（Ｏ）４−ｍ／２］ｎ［式中、ｍは１．１〜３であり、ｎは少なくとも１０であり、Ｒは有機基、例えば、メチルまたはフェニルである］の分枝鎖状のポリオルガノシロキサンであることが好ましい。
【００５２】
適切なブロックおよびグラフトポリオルガノシロキサンコポリマーは、ポリエーテルブロックがポリエチレングリコールおよび／またはポリプロピレングリコールを含み得るポリオルガノシロキサンポリエーテルブロックポリマーであるか、またはポリオルガノシロキサンと、ビニルモノマー、例えば、スチレン、アクリレートまたは酢酸ビニルとのグラフトポリマーである。
【００５３】
負荷された供給原料は、分散液、好ましくは水性分散液であってもよい。分散液の連続相は、少なくとも５０重量％、好ましくは少なくとも８０重量％、特に少なくとも９０重量％の水を含むことが一般的である。分散液は、３〜５０重量％、好ましくは１０〜４５重量％の固体含量を有し得る。供給原料が分散液であった場合、負荷された供給原料も分散液であることが一般的である。供給原料および負荷された供給原料は、水性分散液であることが好ましい。
【００５４】
疎水性磁性粒子を供給原料に添加すると、磁性粒子と、黒鉛粒子と、任意で捕収剤との凝集体を含有する負荷された供給原料が得られる。
【００５５】
また、供給原料または負荷された供給原料は、さらなる材料を含んでいてもよい。これらのさらなる材料は、粒子の分散性、粒子の表面電荷および分散媒体の化学的特性（例えば、ｐＨ値およびレドックス電位）を改善するために使用される当業者に公知の添加剤を含んでいてもよい。供給原料または負荷された供給原料の水性分散液のｐＨ値は、約２〜約１３、好ましくは約４〜約１２であることが一般的であり得る。
【００５６】
工程ａ）、ｂ）およびｃ）は、約１０〜約６０℃の温度、好ましくは周囲温度で実施されてもよい。
【００５７】
負荷された供給原料に機械的エネルギー、好ましくは機械的せん断エネルギーを導入することが、凝集体の形成に有用である。
【００５８】
機械的エネルギーの伝達は、いずれの装置でも達成することが可能である。例えば、機械的エネルギーの伝達は、単一の撹拌機または撹拌機構成により達成することが可能である。さらにまたはあるいは、機械的エネルギーの伝達を、混合容器内で乱流を生成するフロージェネレータ、例えばポンプにより達成することが可能であり、この乱流により、機械的エネルギーを、分散媒体と、第一のタイプの粒子と、第二のタイプの粒子と、磁石タイプの粒子との混合物に伝達することが可能である。
【００５９】
機械的せん断エネルギーは、様々な手段で、負荷された供給原料に導入することが可能である。これは、エネルギーの取り込みをより効率的にするためのバッフルを含み得る撹拌容器により行われることが一般的である。その他の手段は、ボールミルまたは任意のタイプの撹拌ボールミルのような凝集体の粉砕である。また、ロータ・ステータ混合装置を使用すること、または負荷された供給原料を含む容器内容物を閉サイクルで圧送することも可能である。適切な量のエネルギーを導入することができれば、ポンプまたは重力により運ばれる管を通る分散液の乱流によっても、必要な凝集がもたらされる。スタティックミキサおよび向流式フローミキサ（ｃｏｕｎｔｅｒ  ｃｕｒｒｅｎｔ  ｆｌｏｗ  ｍｉｘｅｒｓ）は、せん断エネルギーを分散液に導入する別の手法である。
【００６０】
凝集は、バッチプロセスの場合、凝集容積内で起こり得る。この場合、混合物は、この容積内に入れられ、例えば望ましい凝集が達成されるまで撹拌される。その後、混合物は凝集容積から放たれる。凝集は、連続的なフロープロセスの場合も、凝集容積内で起こり得る。この場合、混合物は、撹拌機を含む容積内に連続的に供給され、そこから放出される。望ましい凝集は、撹拌容積内に入る際の供給速度とそこから出る際の供給速度、すなわち撹拌容積内における分散液の平均滞留時間を制御することにより制御可能である。所定の撹拌力では、平均滞留時間により分散液のせん断エネルギーの取り込みが定まる。
【００６１】
工程ｃ）
工程ｃ）では、負荷された供給原料から磁場により凝集体を分離し、それにより凝集体を単離する。
【００６２】
磁場による凝集体の分離（磁気分離とも呼ばれる）は、当業者に公知のいずれの方法によっても実施することが可能である。適切な磁気分離器は、ドラム型分離器、高強度または低強度磁気分離器、連続式ベルト型分離器などである。永久磁石または電磁石を使用して磁場を生成してもよい。磁気分離は、例えばＪａｎ  Ｓｖｏｂｏｄａ「Ｍａｇｎｅｔｉｃ  Ｔｅｃｈｎｉｑｕｅｓ  ｆｏｒ  ｔｈｅ  Ｔｒｅａｔｍｅｎｔ  ｏｆ  Ｍａｔｅｒｉａｌｓ」（２００４）に記載のような連続的または半連続的な磁気分離技術により実施することが可能である。
【００６３】
適切な磁気分離器は、当技術分野において公知のＬＩＭＳ（低強度磁気分離器）、ＭＩＭＳ（中強度磁気分離器）またはＷＨＩＭＳ（湿式高強度磁気分離器）のタイプのものである。本発明の好ましい実施形態において、分離器は、ＭＩＭＳまたはＷＨＩＭＳのタイプのものである。磁気分離に使用される一般的な装置は、国際公開第２０１１／１３１４１１号、国際公開第２０１１／１３４７１０号、国際公開第２０１１／１５４１７８号、独国特許出願公開第１０２０１００２３１３０号明細書、独国実用新案第２０２０１１１０４７０７号明細書、国際公開第２０１１／１０７３５３号、独国特許出願公開第１０２０１００６１９５２号明細書、国際公開第２０１２／１１６９０９号、国際公開第２０１２／１０７２７４号、国際公開第２０１２／１０４２９２号、または国際公開第２０１３／１６７６３４号に開示されている。磁気分離器は、流路に沿って移動可能な少なくとも１個の磁石をさらに含むことが好ましい。磁気分離器は、向流で操作されることが好ましく、すなわち、磁場の移動は、懸濁液流の方向とは反対である。磁場の磁界強度は、少なくとも０．１、好ましくは少なくとも０．３、特に少なくとも０．５テスラであり得る。
【００６４】
好ましい実施形態では、磁気分離設備により、分離の間に凝集体を分散剤、好ましくは水で洗浄することができる。洗浄により不活性材料を凝集体から除去することが好ましい。
【００６５】
この磁気分離工程は、特に、一連の分離経路を通る前述の分離工程の非磁性生成物流を繰り返すことにより、または磁場を変調することにより繰り返してもよい。この一連の分離工程（当技術分野において捕捉として知られる）では、さらなる量の捕収剤および／または疎水性磁性粒子を、磁気分離段階の前に、工程ｂ）について先に記載のように添加してもよい。この凝集体を、第一の分離の後かつ第二の分離の前に撹拌してもよく、それにより、捕捉された第二のタイプの粒子を遊離させ、第二の分離工程（当技術分野において洗浄として知られている）で分離してもよい。
【００６６】
工程ｄ）
黒鉛粒子を濃縮する方法は、ｄ）単離された凝集体をばらして磁性粒子および黒鉛粒子を個別に得る工程をさらに含んでいてもよい。
【００６７】
単離された凝集体のばらし、および磁性粒子からの黒鉛粒子の分離は、一般的には磁性粒子を再利用するために行われる。黒鉛粒子および磁性粒子は、磁場を用いて分離されてもよい。負荷された供給原料からの凝集体の分離について先に記載されているように、磁性粒子および黒鉛粒子の分離も１回以上行ってもよく、任意で撹拌および脱捕捉を分離工程の間に行う。
【００６８】
ばらしは、開裂剤を添加することにより達成することが可能である。開裂剤は、有機溶媒、塩基性化合物、酸性化合物、酸化剤、還元剤、界面活性剤またはそれらの混合物を含んでいてもよい。開裂剤は、水と界面活性剤との混合物を含むことが好ましい。
【００６９】
開裂剤としての有機溶媒の例は、アルコール、例えば、メタノール、エタノール、プロパノール、例えば、ｎ−プロパノールまたはイソプロパノール；芳香族溶媒、例えば、ベンゼン、トルエン、キシレン；エーテル、例えば、ジエチルエーテル、メチル−ｔ−ブチルエーテル；ケトン、例えばアセトン；芳香族または脂肪族炭化水素、例えば、例示的には６〜１０個の炭素原子を有する飽和炭化水素、例えば、ドデカン、ディーゼル燃料、ならびにそれらの混合物である。ディーゼル燃料の主成分は、主に、分子１個あたり約９〜２２個の炭素原子および１７０℃〜３９０℃の沸点範囲を有するアルカン、シクロアルカンおよび芳香族炭化水素である。
【００７０】
酸性化合物は、無機酸、例えば、ＨＣｌ、Ｈ２ＳＯ４、ＨＮＯ３またはそれらの混合物、有機酸、例えばカルボン酸であり得る。
【００７１】
酸化剤としては、Ｈ２Ｏ２を、例えば３０重量％の濃度の水溶液として使用することが可能である。
【００７２】
塩基性化合物の例は、塩基性化合物の水溶液、例えば、アルカリ金属および／またはアルカリ土類金属の水酸化物の水溶液、例えば、ＫＯＨまたはＮａＯＨ；石灰水、アンモニア水溶液、有機アミン水溶液である。
【００７３】
界面活性剤の例は、非イオン性、アニオン性、カチオン性および／または双性イオン界面活性剤である。好ましい実施形態において、開裂は、臨界ミセル濃度以上の範囲の濃度で好ましくは生分解性および／または非イオン性の界面活性剤を使用することにより行われる。開裂剤は、液相全体の重量を基準として０．００１〜１０重量％、好ましくは０．０１〜１重量％の量で添加される非イオン性界面活性剤であることが好ましい。界面活性剤濃度は、好ましくは少なくともその臨界ミセル濃度（ＣＭＣ）よりも高く、より好ましくはそのＣＭＣよりも少なくとも２倍高い。
【００７４】
このほぐしは、機械的に、例えば超音波または撹拌により補助されてもよい。
【００７５】
本発明はさらに、黒鉛粒子と、疎水性磁性粒子と、捕収剤とを含む凝集体に関する。
【００７６】
凝集体の成分は、疎水性相互作用に基づいて相互に付着し得る。一般的に、凝集体は十分に磁性があるため、例えば強力なＣｏＳｍ永久磁石により生じ得る外部磁場によって、凝集体流がこの外部磁石を通過する際に、これらの凝集体を少なくとも磁気により偏向させることができる。凝集体における疎水性相互作用は、前述の流速において、凝集体を安定させたまま維持するのに十分なほど、すなわち分裂させないほど十分に強いことが一般的である。
【００７７】
凝集体は、０．１〜９９．９９重量％、好ましくは１〜８０重量％の黒鉛粒子を含み得る。
【００７８】
凝集体は、０．０１〜９９．９重量％、好ましくは２０〜９９重量％の疎水性磁性粒子を含み得る。
【００７９】
凝集体は、０．０１〜９０重量％、好ましくは１〜５０重量％の捕収剤を含み得る。
【００８０】
実施例
例１
ａ）供給原料
ＸＲＤ分析によると２０％である黒鉛、ならびに０．０３％である炭酸塩としての炭素、カルシアン曹長石、玻璃長石としての長石、石英、磁硫鉄鉱および黒雲母を主要結晶構成要素として含有するヨーロッパ鉱床（Ｅｕｒｏｐｅａｎ  ｄｅｐｏｓｉｔ）から黒鉛鉱石を粉砕して、２０μｍの粒径Ｄ５０にした。２０ｇ（１９．９ｇの乾燥質量）のこの粉砕された鉱石を、６０ｇの濾液した川の水に分散させ、続いて、１００ｍｇの炭化水素捕収剤（直鎖状、分枝鎖状および環状アルカン（主にＣ９〜１１）の工業用混合物、芳香族含量２％未満、初期沸点１６０℃）（乾燥質量の供給原料を基準として０．５重量％）を添加した。その後、この分散液を、バッフル付ビーカー内で、Ｕｌｔｒａ  Ｔｕｒｒａｘ（登録商標）Ｔ２５撹拌機を用いて、１０分にわたり１００００ｒｐｍで激しく混合した（比エネルギー投入量は約６００ｋＷｈ／ｍ３）。
【００８１】
ｂ）凝集
乾燥した疎水性磁鉄鉱粒子を、国際公開第２０１５／１１０５５５号の例１に準拠して、４μｍのＤ５０を有する磁鉄鉱粒子とポリオルガノシロキサン（固体メチルシリコーン樹脂、Ｍｐ３５〜５５℃、約６７００ｇ／ｍｏｌの分子量Ｍｗを有する約［ＣＨ３ＳｉＯ１．５］１００の平均組成）とをベースとして製造した。
【００８２】
疎水性磁鉄鉱粒子（０．６ｇ）を、３．６ｇの０．１重量％エトキシル化アルカノール水溶液（液体、曇点約５５℃、ＥＮ１８９０に準拠して水中１％）に懸濁させた。
【００８３】
得られた工程ａ）の供給原料に、０．６ｇの疎水性磁鉄鉱粒子の懸濁液を添加し、バッフル付ビーカー内で、３０ｍｍピッチブレード撹拌機により１４００ｒｐｍで１５分にわたり室温で撹拌した（比エネルギー投入量は約０．７ｋＷｈ／ｍ３）。
【００８４】
ｃ）磁気分離
得られた分散液を、６ｌ／ｈの速度で、４×２ｍｍのくさび型ワイヤマトリックスを備える湿式高強度磁気分離器（ＷＨＩＭＳ）である実験室規模の磁気分離器に、０．７Ｔの磁場強度で圧送する（Ｅｒｉｅｚ  Ｍａｇｎｅｔｉｃｓ  Ｅｕｒｏｐｅ  Ｌｔｄ．、ＵＫから市販で入手可能）。供給物の添加完了後に、マトリックスを水で濯ぐ。分散液と洗浄水とを合したものを非磁性尾鉱として捕収する。その後、磁場のスイッチを切り、磁鉄鉱黒鉛凝集体を含有する磁性留分をマトリックスから濯ぎ出して、磁性精鉱を得た。分析結果は、表１に要約されている。空気中で試料を燃焼させ、生成された二酸化炭素の量を測定することにより、黒鉛含量を求めた。
【００８５】
黒鉛含量が上昇して、黒鉛鉱石中での２０％から、磁性精鉱中での４３．６％になることが示された。
【００８６】
【表１】
2020535102.tif 000002
【００８７】
例２
乾燥質量として２０．１ｇの供給物、および５００ｍｇの炭化水素捕収剤（乾燥質量の供給原料を基準として２．５重量％）を用いたことを除いて、例１と同じ実験条件を使用した。
【００８８】
分析結果は、表２に要約されている。
【００８９】
【表２】
2020535102.tif 000003
【国際調査報告】
2020535102.tif 000004
2020535102.tif 000005